МАТЕРИАЛЫ, ВКЛЮЧАЮЩИЕ МАТРИЦУ, И СПОСОБ ИХ ИЗГОТОВЛЕНИЯ

1. Материал, включающий:
- матричный материал, включающий множество уретановых и/или мочевинных, и/или изоциануратных групп и имеющий содержание жестких блоков более чем 75% (далее называемый матрица A); и
m
- полимерный материал, который (1) не содержит групп, способных к образованию уретановых, мочевинных или изоциануратных групп в реакции с изоцианатной группой, (2) проявляет фазовое превращение согласно измерениям методом дифференциальной сканирующей калориметрии (ДСК) в температурном интервале от -10°C до +60°C с энтальпией ΔH составляющей, по меньшей мере, 87 кДж/кг, (3) глубоко проникает в указанную матрицу A, и (4) имеет среднюю молекулярную массу более чем 700 и включает, по меньшей мере, 50 мас.% оксиалкиленовых групп в расчете на массу данного материала, причем, по меньшей мере, 85% оксиалкиленовых групп представляют собой оксиэтиленовые группы (далее называемый полимерный материал B); причем количественное соотношение указанной матрицы A и указанного полимерного материала B, в расчете на массы, составляет от 15:85 до 75:25.
2. Материал по п.1, в котором содержание жестких блоков в матрице составляет, по меньшей мере, 90%, и в котором все оксиалкиленовые группы в полимерном материале B представляют собой оксиэтиленовые группы.
m
3. Материал по любому из пп.1-2, в котором значение ΔH составляет, по меньшей мере, 88 кДж/кг.
m
4. Материал по п.3, в котором значение ΔH составляет, по меньшей мере, 90 кДж/кг.
m
5. Материал по п.3, в котором значение ΔH составляет, по меньшей мере, 100 кДж/кг.
6. Способ получения материала по любому из пп.1-5, который включает реакцию ингредиентов для получения матрицы A в присутствии полимерного материала B, в котором количественное соотношение ингредиентов для получения матрицы A и полимерного материала B, в расчете на массы, является таким, что количественное соотношение полученной матрицы A и полимерного материала B составляет от 15:85 до 75:25.